(57)【特許請求の範囲】
【請求項１】
炭素数が８以上である、飽和脂肪酸の金属石鹸、不飽和脂肪酸の金属石鹸、脂環族カルボン酸の金属石鹸及び樹脂酸の金属石鹸からなる群より選ばれた少なくとも１種で湿式表面処理されるとともに、アルカリ金属含有量が１．０×１０-3mol ／１００ｇCaCO3 以下であることを特徴とする合成樹脂用表面処理炭酸カルシウム填料。
【請求項２】
アルカリ金属含有量が７．０×１０-4mol ／１００ｇCaCO3 以下である請求項１記載の表面処理炭酸カルシウム填料。
【請求項３】
アルカリ金属含有量が５．０×１０-4mol ／１００ｇCaCO3 以下である請求項１記載の表面処理炭酸カルシウム填料。
【請求項４】
炭酸カルシウムのＢＥＴ比表面積が３〜１２０ｍ2 ／ｇであることを特徴とする請求項１〜３のいずれか１項に記載の表面処理炭酸カルシウム填料。
【請求項５】
炭酸カルシウムの水スラリーに、（Ｃ）炭素数が８以上である、飽和脂肪酸のアルカリ金属塩、不飽和脂肪酸のアルカリ金属塩、脂環族カルボン酸のアルカリ金属塩及び樹脂酸のアルカリ金属塩からなる群より選ばれた少なくとも１種を添加し、前記炭酸カルシウムを表面処理した後、水洗してアルカリ金属含有量を１．０×１０-3mol ／１００ｇCaCO3 以下にすることを特徴とする合成樹脂用表面処理炭酸カルシウム填料の製造方法。
【請求項６】
炭酸カルシウムの水スラリーに、（Ｃ）炭素数が８以上である、飽和脂肪酸のアルカリ金属塩、不飽和脂肪酸のアルカリ金属塩、脂環族カルボン酸のアルカリ金属塩及び樹脂酸のアルカリ金属塩からなる群より選ばれた少なくとも１種を添加し、前記炭酸カルシウムを表面処理した後、（Ｃ）のアルカリ金属塩と反応して金属石鹸を生成する金属化合物を添加し、（Ｃ）の金属石鹸に複分解し、次いで、水洗してアルカリ金属含有量を１．０×１０-3mol ／１００ｇCaCO3 以下にすることを特徴とする合成樹脂用表面処理炭酸カルシウム填料の製造方法。
【請求項７】
請求項１〜４のいずれか１項に記載の表面処理炭酸カルシウム填料を樹脂に配合してなることを特徴とする樹脂組成物。
【請求項８】
樹脂が塗料に使用されるものである請求項７記載の樹脂組成物。
【請求項９】
樹脂がインキに使用されるものである請求項７記載の樹脂組成物。
【請求項１０】
樹脂がプラスチックに使用されるものである請求項７記載の樹脂組成物。
【請求項１１】
樹脂がシーラントに使用されるものである請求項７記載の樹脂組成物。
【請求項１２】
樹脂が硬化型樹脂に使用されるものである請求項７記載の樹脂組成物。
【請求項１３】
樹脂が湿気硬化型組成物に使用されるものである請求項７記載の樹脂組成物。
【請求項１４】
樹脂が硬化型シーラントに使用されるものである請求項７記載の樹脂組成物。
【請求項１５】
樹脂が湿気硬化型シーラントに使用されるものである請求項７記載の樹脂組成物。
【請求項１６】
樹脂が接着剤に使用されるものである請求項７記載の樹脂組成物。
【発明の詳細な説明】
【０００１】
【発明の属する技術分野】
本発明は、合成樹脂用表面処理炭酸カルシウム填料及びその製造方法、並びに該填料を配合してなる樹脂組成物に関し、さらに詳しくは、例えば、硬化型樹脂に使用した場合には、優れたチキソ性及び耐スランプ性並びに良好な貯蔵安定性を付与するとともに乾燥時の耐熱性に優れ、例えば、電子材料に使用した場合には良好な絶縁性を付与し、例えば、塗料、インキに使用した場合には、優れた光沢、耐水性を発揮する合成樹脂用表面処理炭酸カルシウム填料及びその製造方法、並びにそれを配合してなる樹脂組成物に関するものである。
【０００２】
【従来の技術】
炭酸カルシウムは、塗料、紙、ゴム、プラスチック、シーリング材等の填料、あるいは顔料として広く使用されている。
これらの中で、例えばシーリング材においては、建築、自動車、床材等の分野で防水、シール等の目的で広く使用されている。これらの用途で湿気硬化一液型樹脂組成物は（以下、一液型樹脂組成物と略記する。）は、二液型樹脂組成物に比べ施工時に二液各々の成分を混合する必要がなく、混合技術が不要である、作業時間が短縮できる、等施工上大きな利点を有していることから、生産量が急激に伸びている。一液型樹脂組成物の用途、特に目地材、シーリング材等では垂直部分に施工することも多く、当然のこととして施工から硬化するまでの間垂れないことが必要であり、施工時の作業性に影響することもあって、高いチキソ性と耐スランプ性を備えていなければならない。これら特性を付与するため、従来からコロイド状シリカ、炭酸カルシウム等が使用されている。しかしながら、これらのチキソ性付与剤は、貯蔵中の増粘、ウレタンでの硬化時の接着界面における発泡及びクラックの発生等多くの問題を包含しているのが現状である。
例えば、コロイド状シリカにおいては、特公昭４５−４１１１０、特公昭５３−５８９９等の如く、従来より多くの提案がなされ、その優秀性も認められるところではあるが、このコロイド状シリカにおける欠点として、硬化後のモジュラスが非常に高く被接着物への追随性が悪い、微量で高いチキソ性が出るため微妙な粘性調整が困難である、経時でチキソ性が低下してくる、耐候性が悪い、硅肺の恐れがあり労働衛生上の取り扱いが困難である、等問題点も多い。
【０００３】
また炭酸カルシウムにおいても、一般に重質炭酸カルシウムと呼ばれる原料石灰石を粉砕・分級しただけのものでは、粗大粒子が残存して仕上がり感が悪い、十分なチキソ性が出ない、等物性的に不十分である。また、重質炭酸カルシウムでは脂肪酸やパラフィンによる表面処理が一般的に行われているが、炭酸カルシウムと処理剤を加熱しながら撹拌する乾式処理であるため炭酸カルシウム表面を隈無くコーティングすることができず、親水面がどうしても残ってしまう。その結果、この親水面に吸着した水分が貯蔵安定性に悪影響を及ぼす。更に、チキソ性付与効果はほとんど期待できない。
【０００４】
一方、沈降製炭酸カルシウムの場合においても空気中の水分で硬化する機構の一液型樹脂組成物においては、炭酸カルシウム表面に吸着した水分で反応が開始される。また一般の表面処理剤、例えば脂肪酸・樹脂酸のアルカリ金属塩、アルキルベンゼンスルフォン酸又はその塩等の界面活性剤で表面処理されたものにおいては、親水性が強いため、水分を吸着し易く、該水分との反応により重合反応が進む。いずれの場合も貯蔵安定性が極端に悪化したり、発泡、クラックの原因ともなっている。このため、当然、事前に乾燥して使用されるが、特に親水性の界面活性剤で表面処理されているものは水分除去率が悪く、また、含有されるアルカリ金属イオンの親水性の影響もあり貯蔵安定性が悪くなる。
【０００５】
シーリング材の中で、変成シリコーンにおいては一般に脂肪酸アルカリ金属塩で表面処理された炭酸カルシウムが使用されるが、水分除去率が悪く、カップリング剤等の非常に高価な脱水剤を使用しなければ実用できない。特開平２−３８３０９には脂肪酸エステルで表面処理した炭酸カルシウムが提案されており、この技術によれば上記問題点の相当程度を解消し、一液型樹脂組成物の代表であるシーリング材の分野においてかなり有利な方向性が見出されている。
【０００６】
しかしながら、脂肪酸エステルのエステル結合は熱的に安定とは言い難く、したがって、乾燥時の耐熱性に問題があり、水分除去率を上げるために、例えば１３０℃以上で長時間加熱した場合や１５０℃で数時間加熱した場合には、処理剤の熱劣化が起こり、本来の特性が損なわれるという問題がある。
【０００７】
また、特開平１０−２４５２２１には、一般式（１）で表される融点が５０℃以上の化合物と、カルボン酸、スルホン酸、及びこれらの金属塩からなる群から選ばれる少なくとも１種で表面処理されてなる表面処理炭酸カルシウムが提案されているが、このような表面処理炭酸カルシウムを例えば一液型ポリウレタンに使用した場合においては、シーラントの色が褐色がかるため、特に白系のシーラントとする場合においては、高価な着色剤を使用しなければならず、また、硬化が遅いため、施工後にシーラント表面への汚れの付着等の問題がある。
【０００８】
【化２】
0003685031.tif 000002
【０００９】
（式中、Ａはイソシアネート化合物からイソシアネート基を除いた残基またはアミン化合物からアミノ基を除いた残基、ｎは１〜４の整数、Ｒは炭化水素基、Ｒのうち少なくとも一つはＣ8 以上の炭化水素基である。）
【００１０】
また、プラスチック、塗料、インキ等の樹脂組成物の分野においても、従来より填料あるいは顔料として炭酸カルシウムが使用されている。プラスチック、塗料、インキ等の樹脂組成物等に使用される炭酸カルシウムとしては、前記重質炭酸カルシウムと呼ばれるものと、沈降製炭酸カルシウムと呼ばれるもののいずれもが使用されており、これら炭酸カルシウムは脂肪酸のアルカリ金属塩、樹脂酸のアルカリ金属塩、脂肪酸エステル等を表面処理して使用される場合がある。これら脂肪酸のアルカリ金属塩、樹脂酸のアルカリ金属塩、脂肪酸エステル等を表面処理した炭酸カルシウムを例えばプラスチックに使用した場合においては、分散性が悪い場合があり、また絶縁性が要求される分野、例えば電線等においては実用上使用可能な性能は得られるものの、更なる絶縁性が求められており、例えばコンデンサーフィルム等においては、絶縁性が十分でないため使用出来ないのが実情である。更に、塗料、インキに使用した場合においては、実用上使用可能な性能は得られるものの、更なる耐水性等が求められているのが実情である。
【００１１】
【発明が解決しようとする課題】
本発明は、かかる実状に鑑み、特に樹脂用の填料として好適で、例えば硬化型樹脂組成物に使用した場合には、乾燥時の耐熱性に優れ、優れたチキソ性及び耐スランプ性並びに良好な貯蔵安定性を付与し、例えばプラスチックに使用した場合においては、優れた分散性、絶縁性等を発揮し、例えば塗料、インキに使用した場合においては、優れた耐水性等を発揮する合成樹脂用表面処理炭酸カルシウム填料及び製造方法、並びにそれを配合してなる樹脂組成物を提供するものである。
【００１２】
【課題を解決するための手段】
本発明者らは上記課題を解決せんとして鋭意検討を重ねた結果、特定の表面処理炭酸カルシウム填料、及び該表面処理炭酸カルシウム填料を配合してなる樹脂組成物が所期の目的を達成することを見いだし、本発明を完成するに至った。
【００１３】
すなわち、本発明の第１は、炭素数が８以上である、飽和脂肪酸の金属石鹸、不飽和脂肪酸の金属石鹸、脂環族カルボン酸の金属石鹸及び樹脂酸の金属石鹸からなる群より選ばれた少なくとも１種で湿式表面処理されるとともに、アルカリ金属含有量が１．０×１０-3mol ／１００ｇCaCO3 以下であることを特徴とする合成樹脂用表面処理炭酸カルシウム填料を内容とする（請求項１）。
【００１４】
好ましい態様として、アルカリ金属含有量が７．０×１０-4mol ／１００ｇCaCO3 以下である請求項１記載の表面処理炭酸カルシウム填料である（請求項２）。
【００１５】
好ましい態様として、アルカリ金属含有量が５．０×１０-4mol ／１００ｇCaCO3 以下である請求項１記載の表面処理炭酸カルシウム填料である（請求項３）。
【００１６】
好ましい態様として、炭酸カルシウムのＢＥＴ比表面積が３〜１２０ｍ2 ／ｇである請求項１〜３のいずれか１項に記載の表面処理炭酸カルシウム填料である（請求項４）。
【００１７】
本発明の第２は、炭酸カルシウムの水スラリーに、（Ｃ）炭素数が８以上である、飽和脂肪酸のアルカリ金属塩、不飽和脂肪酸のアルカリ金属塩、脂環族カルボン酸のアルカリ金属塩及び樹脂酸のアルカリ金属塩からなる群より選ばれた少なくとも１種を添加し、前記炭酸カルシウムを表面処理した後、水洗してアルカリ金属含有量を１．０×１０-3mol ／１００ｇCaCO3 以下にすることを特徴とする合成樹脂用表面処理炭酸カルシウム填料の製造方法を内容とする（請求項５）。
【００１８】
本発明の第３は、炭酸カルシウムの水スラリーに、（Ｃ）炭素数が８以上である、飽和脂肪酸のアルカリ金属塩、不飽和脂肪酸のアルカリ金属塩、脂環族カルボン酸のアルカリ金属塩及び樹脂酸のアルカリ金属塩からなる群より選ばれた少なくとも１種を添加し、前記炭酸カルシウムを表面処理した後、（Ｃ）のアルカリ金属塩と反応して金属石鹸を生成する金属化合物を添加し、（Ｃ）の金属石鹸に複分解し、次いで、水洗してアルカリ金属含有量を１．０×１０-3mol ／１００ｇCaCO3 以下にすることを特徴とする合成樹脂用表面処理炭酸カルシウム填料の製造方法を内容とする（請求項６）。
【００１９】
本発明の第４は、請求項１〜４のいずれか１項に記載の表面処理炭酸カルシウム填料を各種樹脂に配合してなることを特徴とする樹脂組成物を内容とする（請求項７）。
【００２０】
好ましい態様として、樹脂が塗料に使用されるものである請求項７記載の樹脂組成物（請求項８）。
【００２１】
好ましい態様として、樹脂がインキに使用されるものである請求項７記載の樹脂組成物（請求項９）。
【００２２】
好ましい態様として、樹脂がプラスチックに使用されるものである請求項７記載の樹脂組成物である（請求項１０）。
【００２３】
好ましい態様として、樹脂がシーラントに使用されるものである請求項７記載の樹脂組成物である（請求項１１）。
【００２４】
好ましい態様として、樹脂が硬化型樹脂に使用されるものである請求項７記載の樹脂組成物である（請求項１２）。
【００２５】
好ましい態様として、樹脂が湿気硬化型組成物に使用されるものである請求項７記載の樹脂組成物である（請求項１３）。
【００２６】
好ましい態様として、樹脂が硬化型シーラントに使用されるものである請求項７記載の樹脂組成物である（請求項１４）。
【００２７】
好ましい態様として、樹脂が湿気硬化型シーラントに使用されるものである請求項７記載の樹脂組成物である（請求項１５）。
【００２８】
好ましい態様として、樹脂が接着剤に使用されるものである請求項７記載の樹脂組成物である（請求項１６）。
【００３２】
【発明の実施の形態】
本発明の合成樹脂用表面処理炭酸カルシウム填料は、炭素数が８以上である、飽和脂肪酸の金属石鹸、不飽和脂肪酸の金属石鹸、脂環族カルボン酸の金属石鹸及び樹脂酸の金属石鹸からなる群より選ばれた少なくとも１種で湿式表面処理されるとともに、アルカリ金属含有量が１．０×１０-3mol ／１００ｇCaCO3 以下であることを特徴とする。これらの表面処理剤は各種樹脂中での分散性に優れ、さらに熱的にも脂肪酸エステルよりも安定であり、これら処理剤を表面処理した炭酸カルシウムの熱安定性も高い。したがって、高温での乾燥も可能で、例えば一液型変成シリコーンシーラントにおいては高価な脱水剤の使用が省略できるという大きなメリットがあり、また速硬性シーラント及び硬化時間調整用フィラーとして有用である。更に、本発明による表面処理炭酸カルシウムを例えばコンデンサーフィルム等に使用した場合においては、優れた分散性及び絶縁性を発揮し、また、例えば塗料、インキに使用した場合においては、優れた耐水性を発揮する。
【００３３】
本発明の合成樹脂用表面処理炭酸カルシウム填料は、下記の方法により製造することができる。
第１の方法としては、炭酸カルシウムの水スラリーに、（Ｃ）炭素数が８以上である、飽和脂肪酸のアルカリ金属塩、不飽和脂肪酸のアルカリ金属塩、脂環族カルボン酸のアルカリ金属塩及び樹脂酸のアルカリ金属塩からなる群より選ばれた少なくとも１種を添加し、前記炭酸カルシウムを表面処理した後、表面処理炭酸カルシウムスラリーをアルカリ金属として炭酸カルシウム１００ｇに対して１.0×10-3ｍｏｌ以下になるまで水洗する方法である。この方法で重要なことは、アルカリ金属イオンを含むものは、その親水性によって貯蔵安定性に問題が生じるので（Ｃ）中のアルカリ金属をカルシウムと置換させ、それぞれ飽和脂肪酸のカルシウム石鹸、不飽和脂肪酸のカルシウム石鹸、脂環族カルボン酸のカルシウム石鹸及び樹脂酸のカルシウム石鹸を生成しさせ、その結果遊離したアルカリ金属イオンを水洗することにより、アルカリ金属含有量が炭酸カルシウム１００ｇに対して１．０×10-3ｍｏｌ以下とすることである。
【００３４】
第２の方法としては、炭酸カルシウムの水スラリーに、（Ｃ）炭素数が８以上である、飽和脂肪酸のアルカリ金属塩、不飽和脂肪酸のアルカリ金属塩、脂環族カルボン酸のアルカリ金属塩及び樹脂酸のアルカリ金属塩からなる群より選ばれた少なくとも１種を添加し、前記炭酸カルシウムを表面処理した後、（Ｄ）前記（Ｃ）のアルカリ金属塩と反応して金属石鹸を生成する金属化合物を添加し、（Ｃ）の金属石鹸に複分解させる方法である。この方法においても上記第１の方法と同様の理由で、アルカリ金属として炭酸カルシウム１００ｇに対して１.0×10-3ｍｏｌ以下になるまで水洗する必要がある。１.0×10-3ｍｏｌよりも多いと貯蔵安定性が不十分となる。
【００３５】
（Ｃ）と反応して金属石鹸を生成する金属化合物としては、塩化アルミニウム、塩化カルシウム、塩化鉄、塩化マグネシウム、塩化鉛、塩化亜鉛等の塩化物、硫酸マグネシウム、硫酸アルミニウム等の硫酸塩等が例示され、これらは単独で又は２種以上組み合わせて用いられる。
上記２つの方法は単独でも２つを組み合わせてもよい。
【００３６】
本発明で使用する炭素数が８以上である、飽和脂肪酸、不飽和脂肪酸、脂環族カルボン酸、樹脂酸については特に制限はないが、できるだけ炭素数の多い方が好ましく、例えば硬化型樹脂組成物に使用した場合、貯蔵安定性に加え、高チキソ性、耐スランプ性を兼ね備えることができる。
【００３７】
具体的にはカプリル酸、ラウリン酸、ミリスチン酸、パルミチン酸、ステアリン酸、アラギン酸、などの飽和脂肪酸、オレイン酸、エライジン酸、リノール酸、リシノール酸などの不飽和脂肪酸ナフテン酸などの脂環族カルボン酸、アビエチン酸、ピマル酸、パラストリン酸、ネオアビエチン酸などの樹脂酸が挙げられる。また、これらの金属石鹸としてはＡｇ、Ａｌ、Ｂａ、Ｃａ、Ｃｕ、Ｆｅ、Ｍｇ、Ｍｎ、Ｐｂ、Ｓｎ、Ｓｒ、Ｚｎ等の金属石鹸が挙げられる。これらは単独又は２種以上組み合わせて用いられる。
【００３８】
本発明における表面処理剤の表面処理量については特に制限されるものではないが、炭酸カルシウム１００重量部に対して０．１〜２０．０重量部の範囲が好ましい。表面処理量が０．１重量部未満では表面処理効果が十分でない場合があり、また、２０．０重量部を越えても更なる顕著な効果は期待できず、経済的にも不利となる場合がある。
【００３９】
本発明によるアルカリ金属含有量としては、１．０×１０-3mol ／１００ｇCaCO3 以下であれば本発明の目的とする効果は得られるが、アルカリ金属含有量が少ないほど本発明の効果はより発揮される。従って、アルカリ金属含有量は、好ましくは７．０×１０-4mol ／１００ｇCaCO3 以下であり、更に好ましくは５．０×１０-4mol ／１００ｇCaCO3 以下である。
【００４０】
また、本発明で使用する炭酸カルシウムは、所望の樹脂組成物の物性によって選択されるべきで特に制限されるものではない。例えば石灰石を原料とし粉砕、分級により所望の粒度とするいわゆる重質炭酸カルシウム、石灰石を一旦焼成し生石灰とし、それを水和により調製した消石灰の水スラリー中に炭酸ガスを導通して製造する沈降製炭酸カルシウム、炭酸塩溶液とカルシウム塩溶液を反応させて製造する溶液法炭酸カルシウム等目的に応じて適宜選択可能であるが、例えば硬化型樹脂組成物に使用し、高いチキソ性と良好な耐スランプ性を得るためには、好ましくはＢＥＴ比表面積３ｍ2 ／ｇ〜１２０ｍ2 ／ｇ、より好ましくは５ｍ2 ／ｇ〜１００ｍ2 ／ｇの炭酸カルシウムが用いられる。ＢＥＴ比表面積が３ｍ2 ／ｇ未満の場合は高い粘性を付与するのが困難であり、また１２０ｍ2 ／ｇを越えると親水面を覆うための表面処理剤の量を多くする必要があり、従って高価となり経済的に好ましくない。さらに好ましくは、より高ＢＥＴ比表面積が得られる沈降製炭酸カルシウムの方が望ましい。また、本発明による表面処理炭酸カルシウム填料として重質炭酸カルシウムを使用した場合においては、機械的に粉砕、分級したものであるので、炭酸カルシウムに含まれるアルカリ分が少なく、また、表面の活性が低いので水分の除去率が良い。このため、例えば硬化型組成物に使用した場合においては貯蔵安定性の面で有利である。
【００４１】
本発明の合成樹脂用表面処理炭酸カルシウム填料は特に分散性に優れていることから各種樹脂に好適である。例えばシーリング材、接着剤、床材等の硬化型樹脂組成物の填料として使用した場合においては、優れたチキソ性、耐スランプ性及び優れた貯蔵安定性を発揮し、塗料、インキ等に使用された場合においては優れた光沢、耐水性等を発揮し、又プラスチックに使用した場合においては優れた機械的強度、熱的安定性等を発揮し、更にプラスチックの中でもフィルムに使用した場合においては優れたアンチブロッキング性、絶縁性等を発揮し、特にコンデンサ−フィルム等に使用した場合に効果的である。
【００４２】
本発明の合成樹脂用表面処理炭酸カルシウム填料が配合される樹脂としては特に制限はなく、例えばシーリング材に使用されるポリウレタン系、ポリサルファイド系、シリコーン系、変成シリコーン系、ポリイソブチレン系等の液状樹脂、接着剤に使用されるユリア系、フェノール系、エポキシ系、シリコーン系、アクリル系等の液状樹脂、床材に使用されるエポキシ系、ポリウレタン系、ポリエステル系等の液状樹脂、塗料に使用されるフェノール系、アルキド系、不飽和ポリエステル系、アミノ系、エポキシ系、ビニル系、アクリル系、ポリウレタン系、シリコーン系、フッ素系等の液状樹脂、インキに使用されるロジン系、フェノール系、アルキド系、ポリアミド系、ウレタン系、エポキシ系、ポリエステル系、アクリル系等の液状樹脂、プラスチックに使用されるフェノール系、ユリア系、メラミン系、不飽和ポリエステル系、エポキシ系、ポリウレタン系、ポリイミド系等の熱硬化性樹脂、塩化ビニル系、ポリエチレン系、ポリプロピレン系、ポリスチレン系、ＡＢＳ系、ポリアミド系、ポリアセタール系、ポリカーボネート系、フッ素系、ポリエチレンテレフタレート系等の熱可塑性樹脂等が例示される。これらはいずれも単独で又は２種以上組み合わせて用いられる。
【００４３】
本発明の合成樹脂用表面処理炭酸カルシウム填料の樹脂への配合量は、樹脂の種類や用途によって異なるが、例えば変成シリコーンの場合は適宜、樹脂１００重量部に対して２０〜２００重量部、好ましくは４０〜１５０重量部程度である。２０重量部より少いと十分なチキソ性を付与することは出来ず、また２００重量部より多いと粘度が高くなりすぎ、作業性が悪くなる。
【００４４】
本発明の樹脂組成物については、上記以外に、粘性、その他の物性を調整するために、例えばコロイド状シリカ、タルク、カオリン、ゼオライト、樹脂バルーン、ガラスバルーン等の充填剤、例えばジオクチルフタレート、ジブチルフタレート等の可塑剤、例えばトルエン、キシレン等の芳香族炭化水素、ヘキサン、ブタン等の脂肪族炭化水素、ガソリン他の石油系溶剤、アセトン、メチルエチルケトン等のケトン類、セロソルブアセテート等のエーテルエステル等に例示される溶剤、例えばシリコーンオイル、脂肪酸エステル変性シリコーンオイル等の添加剤、その他必要に応じて種々の添加剤、着色剤等を１種又は２種以上組み合わせて添加することができる。
【００４５】
本発明の合成樹脂用表面処理炭酸カルシウム填料を例えば湿気硬化型樹脂組成物に使用する場合においては、従来より使用されている填料と組み合わせて使用することにより、硬化型組成物の硬化速度を調整することが可能である。湿気硬化型樹脂組成物においては従来より、脂肪酸エステル、及び／又は一般式（１）で表される融点が５０℃以上の化合物と、カルボン酸、スルホン酸、及びこれらの金属塩からなる群から選ばれる少なくとも１種で表面処理されてなる炭酸カルシウム等が使用されている。
【００４６】
【化４】
0003685031.tif 000003
【００４７】
（式中、Ａはイソシアネート化合物からイソシアネート基を除いた残基、または、アミン化合物からアミノ基を除いた残基、ｎは１〜４の整数、Ｒは炭化水素基、Ｒのうち少なくとも一つはＣ8 以上の炭化水素基である。）
【００４８】
これら従来より湿気硬化型組成物に使用されている表面処理炭酸カルシウムは、湿気硬化型組成物に必要な貯蔵安定性は発揮するものの、硬化時間については短いとは言えず、触媒量の調整等に頼らざるを得なかった。しかしながら、本発明の合成樹脂用表面処理炭酸カルシウムをこれら従来の表面処理炭酸カルシウムと併用使用することにより、従来の表面処理炭酸カルシウムの欠点であった硬化時間が長いという問題を改良し、短縮することが可能となる。
【００４９】
本発明の合成樹脂用表面処理炭酸カルシウムと、上記従来より使用されている表面処理炭酸カルシウムとの併用割合については特に制限されるものではなく、所望の硬化時間となるように、その割合を適宜変量すれば良い。
【００５０】
【実施例】
以下、実施例、比較例を挙げて本発明をより詳細に説明するが、本発明はこれらにより何ら制約を受けるものではない。
【００５１】
実施例１
濃度１６０ｇCaCO3 ／ｋｇ、ＢＥＴ比表面積２０m2/gの沈降製炭酸カルシウムの水スラリー１０ｋｇに対して濃度１０重量％のステアリン酸カリウムの温水溶液８００ｇを加えて１時間撹拌し、表面処理行った。その後、撹拌しながら水で５倍に希釈し、固形分６０重量％まで脱水した後、乾燥、粉砕してステアリン酸カルシウムで表面処理された炭酸カルシウム粉体を得た。得られた炭酸カルシウムについて蛍光エックス線分析装置（島津製作所製：ＸＲＦ-1500 ）にてカリウムを定量すると、５．２×10-4mol ／100gCaCO3 であった。
【００５２】
実施例２
実施例１で撹拌しながら水で５倍に希釈するのを２倍に変える以外は全て実施例１と同様とした。得られたステアリン酸カルシウムで表面処理された炭酸カルシウムについて蛍光エックス線分析装置（島津製作所製：ＸＲＦ-1500 ）にてカリウムを定量すると、８．５×10-4mol ／100gCaCO3 であった。
【００５３】
実施例３
実施例１で濃度１０重量％のステアリン酸カリウムの温水溶液８００ｇを濃度１０重量％のアビエチン酸カリウムの温水溶液８００ｇに変える以外は全て実施例１と同様とした。得られたアビエチン酸カルシウムで表面処理された炭酸カルシウムについて蛍光エックス線分析装置（島津製作所製：ＸＲＦ-1500 ）にてカリウムを定量すると、５．０×10-4mol ／100gCaCO3 であった。
【００５４】
実施例４
濃度１６０ｇCaCO3 ／ｋｇ、ＢＥＴ比表面積２０m2/gの沈降製炭酸カルシウムの水スラリー１０ｋｇに対して濃度１０重量％のステアリン酸カリウムの温水溶液８００ｇを添加し、次いで濃度１０重量％の塩化マグネシウムスラリー２３６ｇを添加した後、５時間撹拌し、表面処理行った。その後、撹拌しながら水で５倍に希釈し、固形分６０重量％まで脱水した後、乾燥、粉砕してステアリン酸マグネシウムで表面処理された炭酸カルシウム粉体を得た。得られた炭酸カルシウムについて蛍光エックス線分析装置（島津製作所製：ＸＲＦ-1500 ）にてカリウムを定量すると、４．１×10-4mol ／100gCaCO3 であった。
【００５５】
実施例５
濃度２００ｇCaCO3 ／ｋｇ、ＢＥＴ比表面積２m2/gの重質炭酸カルシウムの水スラリーを湿式粉砕機を使用して湿式粉砕し、ＢＥＴ比表面積１５ｍ2 ／ｇの重質炭酸カルシウムの水スラリーを得た。得られた水スラリー１０ｋｇに対して濃度１０重量％のステアリン酸カリウムの温水溶液８００ｇを添加し、ステアリン酸カリウムの表面処理を行った。その後、撹拌しながら水で５倍に希釈し、固形分６０重量％まで脱水した後、乾燥、粉砕してステアリン酸カルシウムで表面処理された炭酸カルシウム粉体を得た。得られた炭酸カルシウムについて蛍光エックス線分析装置（島津製作所製：ＸＲＦ-1500 ）にてカリウムを定量すると、２．５×10-4mol ／100gCaCO3 であった。
【００５６】
比較例１
実施例１で水希釈５倍を水希釈無しに変える以外は全て実施例１と同様とした。得られた炭酸カルシウムについて蛍光エックス線分析装置でカリウムを定量すると、２．０×10-3ｍｏｌ／100gCaCO3 であった。
【００５７】
比較例２
濃度１６０ｇCaCO3 ／ｋｇ、温度を７５℃に調整したＢＥＴ比表面積２０m2/gの沈降製炭酸カルシウムの水スラリー１０ｋｇに対して８０ｇのステアリン酸ナトリウムを加えて１時間撹拌し、表面処理を行った。その後、固形分６０重量％まで脱水、乾燥、粉砕してステアリン酸ナトリウムを表面処理した炭酸カルシウム粉体を得た。得られた炭酸カルシウムについて蛍光エックス線分析装置でナトリウムを定量すると、２．２×10-3ｍｏｌ／100gCaCO3 であった。
【００５８】
比較例３
比較例２でステアリン酸ナトリウムをラウリン酸ナトリウムに変える以外は全て比較例２と同様とした。得られた炭酸カルシウムについて蛍光エックス線分析装置でナトリウムを定量すると、３．０×10-3ｍｏｌ／100gCaCO3 であった。
【００５９】
比較例４
実施例３で撹拌しながら水で５倍に希釈するのを、希釈無しに変える以外は全て実施例３と同様とした。得られた炭酸カルシウムについて蛍光エックス線分析装置でカリウムを定量すると、２．１×10-3ｍｏｌ／100gCaCO3 であった。
【００６０】
比較例５
実施例４で撹拌しながら水で５倍に希釈するのを、希釈無しに変える以外は全て実施例４と同様とした。得られた炭酸カルシウムについて蛍光エックス線分析装置でカリウムを定量すると、１．９×10-3ｍｏｌ／100gCaCO3 であった。
【００６１】
比較例６
比較例３で得られたラウリン酸ナトリウムで表面処理された炭酸カルシウム１ｋｇに平均粒径３０μｍの下記式（２）で示される表面処理剤を５０ｇ加え、ナウターミキサーを用いて、室温で１５分、１１０℃で１時間、乾式で撹拌、処理した。
【００６２】
【化５】
0003685031.tif 000004
【００６３】
実施例６〜９、比較例７〜１１
上記の実施例１、２、４、５、比較例１〜３、５〜６で得られた粉体を１５０℃で５時間乾燥した後、下記の配合、混練方法により変成シリコーン一液型シーリング材を作成し、下記試験方法によりその効果を評価した。結果を表１に示す。
【００６４】
[配合]
樹脂（ＭＳポリマーＳ２０３、鐘淵化学製）        ５０重量部
樹脂（ＭＳポリマーＳ３０３、鐘淵化学製）        ５０重量部
可塑剤  ＤＯＰ                                  ５０重量部
試料  表面処理炭酸カルシウム填料              １２０重量部
触媒（ネオスタンＵ２２０、日東化成製）            ２重量部
【００６５】
[混練方法]
上記配合物を小型ニーダーで混練してシーリング材を作製した。混練りしたシーリング材は一液型シーリング材用の円筒型カートリッジに詰め、密封した。
【００６６】
[貯蔵安定性試験法]
混練直後（２０℃×１日）と、経時後（オーブン中５０℃×２週間）に測定した粘度により評価した。
【００６７】
[粘度測定法]
Ｂ８Ｕ型粘度計を使用した（ロータはNo.7）。
【００６８】
[耐スランプ性]
垂直に施工した状態を下記の基準により目視にて判定した。
○：良好である。
△：やや不良である。
×：不良である。
【００６９】
【表１】
0003685031.tif 000005
【００７０】
表１から、本発明の合成樹脂用表面処理炭酸カルシウムを配合したものは、貯蔵安定性、チキソ性、耐スランプ性及び色相において非常に優れていることがわかる。
【００７１】
実施例１０〜１３、比較例１２〜１６
上記の実施例１、２、４、５、比較例１〜３、５〜６で得られた粉体を１５０℃で５時間乾燥した後、下記の配合、混練方法により一液型ウレタンシーリング材を作製し、下記試験方法によりその効果を評価した。結果を表２に示す。
【００７２】
[配合]
樹脂（タケネートＬ１０７８、武田薬品工業（株）製）      １２０重量部
試料  表面処理炭酸カルシウム填料                          ８０重量部
【００７３】
[混練方法]
上記配合物を小型ニーダーで混練してシーリング材を作製した。混練りしたシーリング材は一液型シーリング材用の円筒型カートリッジに詰め、密封した。
【００７４】
[貯蔵安定性試験法]
混練直後（２０℃×１日）と、経時後（オーブン中４０℃×２週間）に測定した粘度により評価した。
【００７５】
[粘度測定法]
Ｂ８Ｕ型粘度計を使用した（ロータはNo.7）。
【００７６】
[耐スランプ性]
垂直に施工した状態を下記基準により目視にて判定した。
○：良好である。
△：やや不良である。
×：不良である。
【００７７】
[硬化性]
シーリング材をカートリッジから押し出し、２０℃でシーリング材が指に付かなくなるまで硬化するのに要した時間から判定した。
○：３時間以内で硬化する。
×：硬化するのに３時間以上要する。
【００７８】
[ 硬化時間]
シーリング材をカートリッジから押し出し、２０℃でシーリング材が指に付かなくなるまで硬化するのに要した時間を測定した。
【００７９】
【表２】
0003685031.tif 000006
【００８０】
表２から、本発明の合成樹脂用表面処理炭酸カルシウムを配合したものは、貯蔵安定性、チキソ性、耐スランプ性及び色相において非常に優れていることがわかる。
【００８１】
実施例１４〜１７、比較例１７〜２０
上記の実施例１、２、４、５、比較例１〜３、５で得られた粉体を使用し、下記の配合、混練方法により塩化ビニルシートを作製し、下記試験方法によりその効果を評価した。結果を表３に示す。
【００８２】
[配合]
塩ビ樹脂（Ｓ−１００１  日本ビニール（株）製）      １００重量部
ＤＯＰ                                                ５０重量部
トリベース（ＴＳ−１００  菊地色素（株）製）            ３重量部
ステアリン酸鉛（ＮＳ−１００  菊地色素（株）製）        １重量部
試料  表面処理炭酸カルシウム填料                      ５０重量部
【００８３】
[塩化ビニルシート作成方法]
上記配合物を温度１６５℃のロールで６分間練り合わせ厚さ２ｍｍのシートとして取り出す。得られたシートを２枚のフエロ板に挟み、１７０℃のハンドプレスで予熱７分後、８０ｋｇ／ｃｍ2 で３分間加圧する。フエロ板を加圧放冷してからシートを取り出す。厚さは１ｍｍとする。
【００８４】
［体積抵抗率試験方法]
ＪＩＳ  Ｋ  ６７２３に準じ、得られたシートの体積抵抗率を測定した。
【００８５】
［分散性試験方法］
得られたシートの表面を下記基準により目視にて判定した。
○：良好である。
△：やや不良である。
×：不良である。
【００８６】
【表３】
0003685031.tif 000007
【００８７】
表３から、本発明の合成樹脂用表面処理炭酸カルシウムを配合したものは、分散性、絶縁性において非常に優れていることがわかる。
【００８８】
実施例１８、比較例２１
上記の実施例３、比較例４で得られた粉体を下記の配合でサンドミルで混練し、水性インキ樹脂組成物を作成し、下記試験方法によりその効果を評価した。結果を表４に示す。
【００８９】
0003685031.tif 000008
【００９０】
［耐水性試験方法]
各水性印刷インキ組成物をハンドプルファーを使用して、コート紙、レンゴーＣＲＣ（レンゴー社製）に展色した。その展色物を、学振式染色物摩擦堅牢試験機物（（株）大栄科学精器製作所製）を使用し、水を含ませた布で２００ｇの荷重下で５回摩擦し、布へのインキの取られ具合により評価を行った。
○：布にインキ汚れが認められない。
×：布にインキ汚れがかなり多く認められる。
【００９１】
【表４】
0003685031.tif 000009
【００９２】
表４から、本発明の合成樹脂用表面処理炭酸カルシウムを配合したものは、耐水性において非常に優れていることがわかる。
【００９３】
実施例１９〜２２、比較例２２〜２５
上記の実施例１、２、４、５、比較例１〜３、５で得られた粉体を下記の配合でディスパーにて粒度が２５μｍ以下となるまで分散し、アルキド樹脂塗料組成物を作成し、下記試験方法によりその効果を評価した。結果を表５に示す。
【００９４】
0003685031.tif 000010
【００９５】
［光沢、耐水性試験方法]
各アルキド塗料組成物をガラス板に４ｍｉｌｓアプリケーターにて片面塗布し、常温にて２４時間乾燥後村上式グロスメーターにて６０゜光沢を測定。その後ガラス板を水中に浸漬し、３日後の光沢保持性を評価した。
【００９６】
【表５】
0003685031.tif 000011
【００９７】
表５から、本発明の合成樹脂用表面処理炭酸カルシウムを配合したものは、耐水性において非常に優れていることがわかる。
【００９８】
［総合評価］
以上の試験結果より実施例１〜５及び比較例１〜６の各填料の総合評価を下記基準により判定した。結果を表６に示す。
◎  ：極めて優れた性能を発揮する。
○  ：優れた性能を発揮する。
△  ：使用可能であるが性能は向上しない。
×  ：使用すると物性は低下する。
【００９９】
【表６】
0003685031.tif 000012
【０１００】
【発明の効果】
叙上のとおり、本発明の合成樹脂用表面処理炭酸カルシウム填料は、特に樹脂填料として好適で、例えば硬化型樹脂組成物に使用した場合には、乾燥時の耐熱性に優れ、優れたチキソ性及び耐スランプ性並びに良好な貯蔵安定性を付与し、例えばプラスチックに使用した場合においては、優れた分散性、絶縁性等を発揮し、例えば塗料、インキに使用した場合においては、優れた耐水性等を発揮する。